(57)【要約】【課題】  従来のマットやモップ用の紡績糸やフィラメント糸の欠点を補い、種々の要望を満足させる新たな構造の混合糸を提供することである。【解決手段】  無撚繊維束１１に、新たな機能を付加する他の糸１２を混入し、これらにナイロンモノフィラメント１３を、所定のピッチでらせん状に巻きつけ結束し、マットおよびモップ用混合糸１０を形成したのである。【選択図】図１
0003107305.tif 000002
【実用新案登録請求の範囲】
【請求項１】
無撚繊維束の外周に、一定の間隔をあけたピッチで糸をらせん状に巻きつけ、結束してなるマットおよびモップ用混合糸。
【請求項２】
前記無撚繊維束に、新たな機能を付加する他の糸を混入した請求項１に記載のマットおよびモップ用混合糸。
【請求項３】
前記新たな機能を付加する他の糸は、１５０〜１０００デニールのナイロンモノフィラメントである請求項２に記載のマットおよびモップ用混合糸。
【請求項４】
前記新たな機能を付加する他の糸は、レーヨン糸である請求項２に記載のマットおよびモップ用混合糸。
【請求項５】
前記新たな機能を付加する他の糸は、抗菌防臭加工糸である請求項２に記載のマットおよびモップ用混合糸。
【請求項６】
前記新たな機能を付加する他の糸は、前記無撚繊維束と異色の糸である請求項２に記載のマットおよびモップ用混合糸。
【請求項７】
前記新たな機能を付加する他の糸は、嵩高の無撚糸である請求項２に記載のマットおよびモップ用混合糸。
【請求項８】
前記新たな機能を付加する他の糸を、前記無撚繊維束の中央近辺に混入した請求項２から７のいずれかに記載のマットおよびモップ用混合糸。
【請求項９】
前記無撚繊維束は、引き伸ばされた篠である請求項１から８のいずれかに記載のマットおよびモップ用混合糸。
【請求項１０】
前記無撚繊維束は、フィラメントの束である請求項１から８のいずれかに記載のマットおよびモップ用混合糸。
【請求項１１】
前記無撚繊維束に、糊材として低融点の合成繊維を混入した請求項１から１０のいずれかに記載のマットおよびモップ用混合糸。
【請求項１２】
前記らせん状に巻きつける糸のピッチを、２〜２０ｍｍとした請求項１から１１のいずれかに記載のマットおよびモップ用混合糸。
【請求項１３】
前記らせん状に巻きつける糸を、５〜１００デニールのものとした請求項１から１２のいずれかに記載のマットおよびモップ用混合糸。
【請求項１４】
前記らせん状に巻きつける糸は、ナイロンモノフィラメントである請求項１から１３のいずれかに記載のマットおよびモップ用混合糸。
【請求項１５】
請求項１から１４のいずれかに記載の混合糸を、複数本撚り合わせてなるマットおよびモップ用混合撚糸。
【考案の詳細な説明】
【技術分野】
【０００１】
この考案は、マットおよびモップに用いるのに好適な混合糸に関する。
【背景技術】
【０００２】
従来から、マットやモップに、紡績糸やフィラメント糸がよく用いられている。
【０００３】
しかし、上記したような紡績糸やフィラメント糸を、そのまま用いる単純な構造では、たとえばモップの場合においては、ダストコントロールオイル等、付着させる薬剤の吸着性や、土砂粉塵の捕捉性などが、またマットの場合においてはパイルの腰の強さなどが、満足のいくものではなかった。
【考案の開示】
【考案が解決しようとする課題】
【０００４】
そこでこの考案の解決すべき課題は、従来のマットやモップ用の紡績糸やフィラメント糸の欠点を補い、種々の要望を満足させる新たな構造の混合糸を提供することにある。
【課題を解決するための手段】
【０００５】
上記した課題を解決するためこの考案は、無撚繊維束の外周に、一定の間隔をあけたピッチで糸をらせん状に巻きつけ結束し、マットおよびモップ用混合糸を構成したのである。
【０００６】
また、無撚繊維束には、新たな機能を付加する他の糸を混入するのが好ましい。
【０００７】
ここで新たな機能とは、無撚繊維束のみでは得られない機能であって、ブラッシング効果補強機能や、パイル倒れこみ防止機能、吸油吸水機能、抗菌防臭機能、デザイン性向上機能など他の糸を混入することにより、はじめて得られる機能のことをいう。
【０００８】
前記新たな機能を付加する他の糸は、１５０〜１０００デニールのナイロンモノフィラメントや、レーヨン糸や、抗菌防臭加工糸や、無撚繊維束と色の異なる糸や、嵩高の無撚糸とするのがよい。
【０００９】
新たな機能を付加する他の糸を、無撚繊維束の中央近辺に混入するのが好ましい。
【００１０】
また、無撚繊維の束は、引き伸ばした篠やフィラメントの束であるのが好ましい。無撚繊維の束には、糊材として低融点の合成繊維を混入するのがよい。
【００１１】
また、らせん状に巻きつける糸のピッチは２〜２０ｍｍであるのがよく、糸の太さは５〜１００デニールであるのがよい。らせん状に巻きつける糸は、ナイロンモノフィラメントとするのがよい。
【００１２】
また、上記したような混合糸を、複数本撚り合わせてなるマットおよびモップ用混合撚糸を形成してもよい。
【考案の効果】
【００１３】
無撚繊維束の外周に、一定の間隔をあけたピッチで糸をらせん状に巻きつけ結束することにより、混合糸の表面に凹凸ができるため、通常の紡績糸やフィラメント糸に比べてマットやモップのブラッシング効果や塵埃の捕捉効果が増強される。
【００１４】
無撚繊維束に、新たな機能を付加する他の糸を混入することにより、無撚繊維の持つ欠点を補いつつ、新たな機能を付加することによりマットやモップ用混合糸の実用性を目的に応じて向上させることができる。
【００１５】
無撚繊維束に混入する他の糸（以下、他の糸と呼ぶ）を、１５０〜１０００の太いデニールの復元性の高いナイロンモノフィラメントとすることにより、マットやモップに高性能のブラッシング効果とパイルの倒れこみ防止効果が得られる。また他の糸を、化学繊維の中で最も吸湿性の高いレーヨン糸とすることにより、マットやモップによりよい吸油吸水効果が得られる。また他の糸を、抗菌防臭加工糸とすることにより、マットやモップに抗菌防臭効果が得られる。また他の糸を、無撚繊維と色の異なる糸とすることにより、マットやモップの見た目が鮮やかになり、デザイン性向上効果が得られる。さらに他の糸を、嵩高の無撚糸とすることにより、マットやモップの軽量化が図られる。
【００１６】
他の糸を混合糸の中央近辺に混入することにより、他の糸の有する効果を満遍なくかつ十分に発揮することができる。
【００１７】
無撚繊維束を、引き伸ばされた篠とすることにより、比較的吸着性に優れ、モップに好適な混合糸とすることができる。また無撚繊維束を、フィラメントの束とすることにより、比較的腰の強い、マットに好適な混合糸とすることができる。無撚繊維束に、糊材として低融点の合成繊維を混入することにより、熱セット機により溶融させると、全体を固着できるため、混合糸の耐久性を高めることができる。
【００１８】
らせん状に巻きつけるピッチを２〜２０ｍｍとすることにより、混合糸に、塵埃捕捉等に適した間隔で凹凸を設けることができる。らせん状に巻きつける糸の太さを、５〜１００デニールと細くすることにより、無撚繊維束の有する拭き取り効果等の、諸効果の発揮の妨げとならないようにすることができる。らせん状に巻きつける糸を、ナイロンモノフィラメントとすることにより、巻きつけによる結束を強固なものとすることができる。
【００１９】
上記したような混合糸を、複数本撚り合わせることにより、ブラッシング効果等の諸効果を補強するなどしてモップやマットの実用性をさらに向上させることができる。
【考案を実施するための最良の形態】
【００２０】
以下、図面を参照しつつ、この考案の実施形態について述べる。
【００２１】
図１は、この考案にかかる混合糸１０を示す。混合糸１０は、無撚繊維束１１に、まず新たな機能を付加する他の糸１２を混入し、次にこれらにナイロンモノフィラメント１３を、所定のピッチＰでらせん状に巻きつけ結束することにより形成される。
【００２２】
こうして形成された混合糸１０は、ナイロンモノフィラメント１３による結束のため、表面に比較的大きな凹凸ができている。この凸部１４により、通常の紡績糸やフィラメント糸に比べ、モップやマットのブラッシング効果や塵埃の捕捉効果が、格段に増強されている。
【００２３】
ここで、無撚繊維束１１としては、引き伸ばされた篠またはフィラメントの束が用いられることが好ましい。いずれを用いるかは、適宜選択され、モップには吸油吸湿性の高さから引き伸ばされた篠が、マットには腰の強さからフィラメントの束が用いられることが多い。
【００２４】
なお、篠とは、原材料の綿を混綿機、カード機、練篠機の順にかけ、綿の繊維が細く長く整理された状態になったものをいい、混合糸１０に用いる際にはドラフトローラにより引き伸ばされる。
【００２５】
また、フィラメントとは、溶融したポリマーをノズルから押し出して引っ張り糸にしたものをいい、ナイロン、ポリエステル、ポリプロピレン、レーヨン、ビニロン、アクリルなどが原料となる。
【００２６】
また、新たな機能を付加する他の糸１２とは、無撚繊維束１１のみでは得られない機能を混合糸１０に付加する糸のことをいい、マットやモップに用いる際に、吸水性や薬剤の付着性等の機能を付加できるように、目的に応じて適宜選択される。
【００２７】
たとえば、マットやモップに高性能のブラッシング効果とパイルの倒れこみ防止効果を求める場合には、１５０〜１０００の太いデニールの復元性の高いナイロンモノフィラメント糸が用いられる。また、マットやモップによりよい吸油吸水効果を求める場合には、化学繊維の中で最も吸湿性の高いレーヨン糸が用いられる。また、抗菌防臭効果を求める場合には、抗菌性を有する銀系の化合物、キチンキトサンなどや、消臭性を有する活性炭などの多孔質吸収体を混入加工した糸が用いられる。また、デザイン性向上効果を求める場合には、見た目を鮮やかにするため、無撚繊維束１１と色の異なる糸が用いられる。さらに、モップにおいては、手で持っての作業が多いため、負担を軽くするようにとくに軽量化が望まれるが、この場合には、嵩高の無撚糸が用いられる。
【００２８】
なお、新たな機能を付加する他の糸１２は、後述するナイロンモノフィラメント１３の巻きつけの前に、図２に示すように、無撚繊維束１１と別方向からボビン２０、フィードローラ２１をへて送り出された他の糸１２とを混入ローラ２２にかけることにより混入される。この場合、他の糸１２の効果を満遍なくかつ十分に発揮するためには、無撚繊維束１１の中心部近辺に混入するのが好ましい。
【００２９】
ナイロンモノフィラメント１３は、無撚繊維束１１へ他の糸１２を混入したもの（以下、芯糸と呼ぶ）に、図３に示すように、トライスピナ機３０を用いて所定のピッチＰでらせん状に巻きつける。トライスピナ機３０は、ボビン３１とこれに嵌挿された中空スピンドル３２とを備え、中空スピンドル３２に芯糸が挿通され、ボビン３１にはナイロンモノフィラメント１３が巻きつけられている。ナイロンモノフィラメント１３の一端を芯糸に巻きつけ、芯糸を図中下方に一定速度で送り出しつつ、スピンドル３２を一定速度で回転させると、ナイロンモノフィラメント１３が、所定のピッチＰで芯糸にらせん状に巻きつく。このようにして混合糸１０が完成する。
【００３０】
この場合に、無撚繊維束１１の中に糊材として低融点の合成繊維を混入し、熱セット機により溶融させると、芯糸とナイロンモノフィラメント１３とを固着させることができるので、混合糸１０の耐久性を高めるためには好ましい。
【００３１】
なお、無撚繊維束１１として篠を用いた混合糸１０の場合、通常の紡績工程に比べると粗紡、精紡の工程が省けるため、省力化が図れる。また、このようにしてできあがった混合糸１０は、ワインダでチーズやコーンに巻き取られ、保管される。
【００３２】
なお、ナイロンモノフィラメント１３は、無撚繊維束１１の拭き取り効果等、諸効果の発揮に支障をきたさないよう、５〜１００の細いデニールのものが好ましい。また、ナイロンモノフィラメント１３の無撚繊維束１１への巻きつけのピッチＰは、無撚繊維束１１に、塵埃捕捉等に適した間隔で凸部１４を設けることができるよう、２〜２０ｍｍとするのが好ましい。
【００３３】
図４は、混合糸１０同士を撚り合せた混合撚糸４０を示す。撚り合わせは周知の方法による。混合糸１０同士を撚り合せることにより、モップやマットのブラッシング効果やデザイン効果などの諸効果をさらに高めることができる。なお、図においては２本の混合糸１０を撚り合わせているが、これに限られず複数本を撚り合わせてもよい。
【００３４】
なおこの場合に、無撚繊維束１１の中に糊材として低融点の合成繊維を混入し、熱セット機により溶融させると、混合糸１０同士を固着させることができるので、混合撚糸４０の耐久性を高めるためにはより好ましい。
【図面の簡単な説明】
【００３５】
【図１】混合糸の平面図
【図２】無撚繊維束への他の糸の混入工程図
【図３】混合糸の製造最終工程図
【図４】混合糸同士を撚り合せた混合撚糸の図
【符号の説明】
【００３６】
１０  混合糸
１１  無撚繊維束
１２  新たな機能を付加する他の糸
１３  ナイロンモノフィラメント
１４  混合糸表面の凸部
２０  ボビン
２１  フィードローラ
２２  混入ローラ
３０  トライスピナ機
３１  ボビン
３２  中空スピンドル
４０  混合糸同士を撚り合せた混合撚糸
【図１】
0003107305.tif 000003
【図２】
0003107305.tif 000004
【図３】
0003107305.tif 000005
【図４】
0003107305.tif 000006